ЗВУКОИЗОЛИРУЮЩИЕ ПОТОЛОЧНЫЕ ПЛИТЫ, СОДЕРЖАЩИЕ ОТХОДЫ ОТ ПЕРЕРАБОТКИ БУМАГИ

1. Звукоизолирующая панель, содержащая:
от 0 до приблизительно 75 мас.% минеральной ваты;
более чем 0 до приблизительно 30 мас.% неорганических материалов, выбранных из группы, состоящей из сульфата кальция, карбоната кальция, глины и их смесей;
более чем 0 до приблизительно 15 мас.% связующего вещества, выбранного из группы, состоящей из крахмала, латекса, комбинации крахмала и целлюлозных волокон, геля крафт-бумаги и их смесей;
от приблизительно 25 до приблизительно 70 мас.% перлита;
от приблизительно 10 до приблизительно 40 мас.% целлюлозного волокна;
при этом, по меньшей мере, часть целлюлозного волокна и, по меньшей мере, часть неорганических материалов представляют собой отходы от переработки целлюлозы и бумаги, содержащие целлюлозное волокно и неорганические материалы, выбранные из группы, состоящей из глины, карбоната кальция и их смесей.
2. Панель по п.1, отличающаяся тем, что отходы от переработки целлюлозы и бумаги выработаны на фабрике по переработке чистой бумаги или фабрике по переработке повторно используемой бумаги.
3. Панель по п.1, отличающаяся тем, что минеральная вата присутствует в количестве, менее чем или равном 10 мас.%.
4. Панель по п.1, отличающаяся тем, что гипс присутствует в количестве, менее чем или равном 20 мас.%.
5. Панель по п.1, отличающаяся тем, что крахмал присутствует в количестве в диапазоне от приблизительно 5 до приблизительно 15 мас.%.
6. Панель по п.1, отличающаяся тем, что перлит представляет собой вспученный перлит и присутствует в количестве в диапазоне от приблизительно 40 до приблизительно 65 мас.%.
7. Панель по п.6, отличающаяся тем, что вспученный перлит имеет плотность менее чем 20 фунтов на куб. фут (pcf).
8. Звукоизолирующая панель, содержащая:
от 0 до приблизительно 75 мас.% минеральной ваты;
от более чем 0 до приблизительно 30 мас.% гипса;
от более чем 0 до приблизительно 15 мас.% связующего вещества, выбранного из группы, состоящей из крахмала, комбинации крахмала и целлюлозных волокон, латекса, геля крафт-бумаги и их смесей;
от приблизительно 25 до приблизительно 70 мас.% перлита;
от более, чем 0 до 40 мас.% отходов от переработки целлюлозы и бумаги, содержащих целлюлозное волокно и неорганический материал, выбранный из группы, состоящей из глины, карбоната кальция и их смесей.
9. Панель по п.8, отличающаяся тем, что отходы от переработки целлюлозы и бумаги получены на фабрике по переработке чистой бумаги или фабрике по переработке повторно используемой бумаги.
10. Панель по п.8, отличающаяся тем, что дополнительно содержит целлюлозное волокно, которое получают из источника гидропульпированной бумаги.
11. Панель по п.8, отличающаяся тем, что минеральная вата присутствует в количестве, менее чем или равном 10 мас.%.
12. Панель по п.8, отличающаяся тем, что гипс присутствует в количестве, менее чем или равном 20 мас.%.
13. Панель по п.8, отличающаяся тем, что крахмал присутствует в количестве в диапазоне от приблизительно 5 до приблизительно 15 мас.%.
14. Панель по п.8, отличающаяся тем, что перлит представляет собой вспученный перлит и присутствует в количестве в диапазоне от приблизительно 40 до приблизительно 65 мас.%.
15. Способ изготовления звукоизолирующих панелей в водном фелтинг-процессе, включающий этапы, на которых:
формируют водную суспензию, содержащую
вспученный перлит,
неорганический материал, выбранный из группы, состоящей из сульфата кальция, карбоната кальция, глины и их смесей,
целлюлозные волокна, и
связующее вещество, выбранное из группы, состоящей из крахмала, комбинации крахмала и целлюлозных волокон, латекса, геля крафт-бумаги и их смесей,
при этом, по меньшей мере, часть целлюлозного волокна и, по меньшей мере, часть неорганического материала, представляют собой отходы от переработки целлюлозы и бумаги, содержащие целлюлозное волокно и неорганический материал, выбранный из группы, состоящей из глины, карбоната кальция и их смесей;
непрерывно подают поток суспензии на движущуюся перфорированную поддерживающую проволоку с образованием кека;
обезвоживают кек с формированием плиты основания; и
высушивают плиту основания с получением звукоизолирующей плиты.
16. Способ по п.15, отличающийся тем, что отходы от переработки целлюлозы и бумаги вырабатывают на фабрике по переработке чистой бумаги или фабрике по переработке повторно используемой бумаги.
17. Способ по п.15, отличающийся тем, что, по меньшей мере, часть целлюлозного волокна получают из источника гидропульпированной бумаги.
18. Способ по п.15, отличающийся тем, что перлит представляет собой вспученный перлит и присутствует в количестве в диапазоне от приблизительно 40 до приблизительно 65 мас.% в пересчете на сухое вещество.
19. Способ по п.15, отличающийся тем, что полученные панели содержат:
от более чем 0 до приблизительно 75 мас.% минеральной ваты;
от более чем 0 до приблизительно 30 мас.% гипса;
от более чем 0 до приблизительно 15 мас.% связующего вещества, выбранного из группы, состоящей из крахмала, комбинации крахмала и целлюлозных волокон, латекса, геля крафт-бумаги и их смесей;
от приблизительно 25 до приблизительно 70 мас.% перлита;
от более чем 0 до 40 мас.% отходов от переработки целлюлозы и бумаги, содержащих целлюлозное волокно и неорганический материал, выбранный из группы, состоящей из глины, карбоната кальция и их смесей.
20. Способ по п.15, отличающийся тем, что полученные панели содержат:
от более чем 0 до приблизительно 10 мас.% минеральной ваты;
от более чем 0 до приблизительно 20 мас.% гипса;
от приблизительно 5 до приблизительно 15 мас.% связующего вещества, выбранного из группы, состоящей из крахмала, комбинации крахмала и целлюлозных волокон, латекса, геля крафт-бумаги и их смесей;
от приблизительно 40 до приблизительно 70 мас.% перлита;
до 40 мас.% отходов от переработки целлюлозы и бумаги, содержащих целлюлозное волокно и неорганический материал, выбранный из группы, состоящей из глины, карбоната кальция и их смесей.